FR 2824328 A1 20021108 FR 0106044 A 20010507 thérapeutique vers une cellule-cible. POUDRE ABSORBANT D'HYDROCARBURES ET D'EAU La présente invention concerne l'utilisation de grains mélangés ou non à de l'eau ou toutes solutions aqueuses qui sont des polyacrylates de sodium réticulés différents de ceux existant surle marché par le fait qu'ils peuvent résorber toutes nappes d'eau, d'huiles, d'hydrocarbures, essences diesel, fuel etrendentle support sec. On conna^t la famille de s supérab sorbants avec le s p olyacrylates de potassium, les polyacrylamidés qui certes absorbent mais sont toxiques et n'absorbent que l'eau et pas les hydrocarbures quels qu'ils soient; l'art antérieur décrit des superabsorbants pour des utilisations uniquement d' absorption liée à une cellulose ainsi qu' enveloppes non tissées ou tissées pour couches culottes, serviettes hygiéniques,...; de plus et rédhibitoire pour notre application,ces superabsorbants forment un gel rendant glissant le support alors que notre innovation va rendre le support sec car notre poudre ou non mélangé àl'eauendosant efficacement va redevenir une poudre sèche après absorption du liquide. La poudre absorbante préférée selon l' invention est une poudre à base de polyacide acrylique partiellement neutralisé et réticulé désigné ci-après par le technopolymère. Elle est caractérisée par une taille de particules inférieure à 800,um et un taux d' absorption, d'une solution aqueuse contenant 0,9 % de NaCI, pouvant atteindre 100 g par g de SAP. Des billes en " chou-fleur " caractérisées par un taux d' absorption de 70 g/g. Conformément à l' invention, les grains sontdespolyacrylates de sodium réticulés présentant unniveau maximum de stabilité. Les grains sont ceux décrits et obtenus par le procédé de la demande de brevet européen; cette poudre peut être obtenue selon différents procédés tels que ceux décrits par FR 2 710 342 et FR 2 732 973 et présente les propriétés suivantes: Chaques grains de polymère formant une émulsion avec de l'eau et un hydrocarbure tel que déjà cité va multiplier son volume et peut absorber pour 1 g de polymère 150 g d'émulsion, émulsion créé en rajoutant 1 g d' eau pour 1 g d' hydrocarbure tel que déj à cité, l'ensemble va constituer une émulsion. Pour rendre le support parfaitement sec et non dangereux par exemple un enrobé de route, le dosage nécessaire oscillera entre 1 g pour 20 g d' émulsion et 1 g pour 50 g d' émulsion. Après avoir projeté le polymère décrit ci-dessus sur une flaque d'hydrocarbure tel que cité précédemment en ayant pris soin préalablement de rajouter de l'eaudanslesprobationsdéjàcitéesci- dessus, l'ensemble va constituer après avoir absorbé les fluides, une poudre sèche facilement récupérable par aspiration ou balayage rendant la surface traitée parfaitement sèche et propre permettant de rendre le support réutilisable. L'innovation consiste dans la possibilité d'absorber grâce à ces grains de polymères particuliers non toxiqueetmélangésàdel'eau pour former une émulsion une quantité d'hydrocarbure tel que déjà cités et rendent le support conforme à sa destination. Cette innovation peut être utilisée de même pour aider la lutte contre les incendies simples ou d'hydrocarbures. Cette innovation convient notamment pour une utilisation quand des flaques se forment dans un tunnel ou route ou autoroute, mais encore aérodrome, parking... pour éviter le phénomène d' aquaplaning ou d'accident dû à une chaussée glissante provenant d'un surplus d'eau ou delà présence d'hydrocarbures tels que déjàcitésoutous autres principes actifs éventuels pour lutter contre la présence d'hydrocarbures spécifiques. Afin de démontrer l'effet immédiat de notre solution des tests ont été réalisé: - Température de l'eau absorbée 10 C - Dosage pour résorber et rendre sec et propre le support pour une flaque d'eau (dosage à environ 1 g / 40 g d'eau) - Temps d'absorption: 3 secondes environ - Dosage pour résorber et rendre sec et propre le support pour une flaque d'hydrocarbure (dosage à 1 g environ/ 20 g à 40 g d'émulsion eau + hydrocarbure - Temps d'absorption: 3 à 5 secondes environ REVENDICATIONS 1) Poudre caractérisée en ce quelle contient des grains de polyacrylate de sodium réticulés absorbants. 2) Poudre selon la revendication 1 caractérisé en ce que les grains de polymère sont réticulés à base de poudre absorbante prétérée selon l' invention est une poudre à base de polyacide acrylique partiellement neutralisé et réticulé désigné technopolymère. Elle est caractérisée par une taillede particules inférieure à 800,um et un taux d' absorption, d'une solution aqueuse contenant 0,9 % de NaCI, pouvant atteindre 100 g par g de SAP. Cette poudre peut être obtenue selon différents procédés tels que ceux décrite par FR 2 710 342 et FR 2 732 973. 3) Poudre selon la revendication 1 caractérisé en ce que les grains de polymères se présentent sous forme et gradiant de réticulation type " chou-fleur ". 4) Poudre selon la revendication 1 à 3 caractérisé en ce que le technopolymère après immersion dans de l'eau, absorbe et rend la surface sèche et propre en dosant à environ 1 g de technopolymère pour 40 g à 80 g d'eau. 5) Emulsion selon la revendication 1 à 3 caractérisé en ce que le technopolymère après immersion dans un hydrocarbure tel que cité précédemment et mélangé à de l'eau en sol aqueux permet au technopolymère d' absorber ces hydrocarbures rendant le support sec et propre en dosant à environ 1 g / 20 gr à 60 gr de liquide ainsi mélangé l'eau + hydrocarbure. 6) Emulsion selon la revendication 1 à 5 caractérisé en ce que le technopolymère après immersion dans une émulsion hydrocarbure avec eau en respectant le dosage va redevenir en poudre sèche facilement aspirable ou balayable. 7) Emulsion selon la revendication 1 à 3 caractérisé en ce que le technopolymère après mélange avec de l'eau et projeter sur un feu va l'éteindre en l'étouffant. 8) Emulsion selon la revendication 1 à 3 caractérisé en ce que le technopolymère va contenir l'eau sur le lieu du sinistre et ne pas